(57)【要約】　　　（修正有）【課題】金型成形によらない研磨剤によるプラスチックレンズの製造方法を提供する。【解決手段】プラスチックを素材とするレンズを鏡面に研磨するために、酸化セリウムを主成分とする研磨剤１重量％から５０重量％と、９９重量％の水とを必須成分とする研磨材を使用する。【選択図】なし【特許請求の範囲】
【請求項１】
プラスチックを素材とする眼鏡及びカメラその他の光学機器に使用されるレンズを鏡面に研磨する為の酸化セリウムを主成分とする研磨剤１重量％から５０重量％と、９９重量％の水とを必須成分とするプラスチックランズの研磨剤。
【発明の詳細な説明】
【０００１】
〔発明が属する技術分野〕
眼鏡及びカメラその他の光学機器に使用されるプラスチックレンズの研磨剤。
【０００２】
〔従来の技術〕
近年ガラスレンズに取って変わりプラスチックレンズが量産効果があり、コストダウンに寄与可能なため、急速に増大してきているが、全て金型による成形品である。
【０００３】
他方、眼鏡レンズに関してはガラスモ−ルドにＣＲ−３９を素材とする樹脂を注入して硬化して離形することにより製品を得る。
【０００４】
〔発明が解決しようとする課題〕
カメラその他の光学機器に使用可能な規格である曲率の精度が１００００の１台、ナノの精度が期待されるが、金型の精度は達成できても、成形条件やプラスチック原料のロットのばらつき等により達成できない。
【０００５】
他方、プラスチックを素材とする光学用レンズの研磨剤として（株）フジミインコ−ポレイテッドの商品名ＰＯＲＩＰＵＲＡ　１０３が市販されているが鏡面になりにくく、キズがはいり易く、曲率の精度も出にくい欠点があり、本発明が長期間待ち望まれていた。
【０００６】
〔発明が解決するための手段〕
プラスチックを素材とする眼鏡及びカメラその他の光学機器に使用されるレンズを鏡面に研磨する為の酸化セリウムを主成分とする研磨剤１重量％から５０重量％と、９９重量％の水とを必須成分とするプラスチックランズの研磨剤に関する。
【０００７】
プラスチックとは。
１　アクリル樹脂。
２　ポリカ−ボネ−ト樹脂。
３　日本ゼオン（株）製造のＺＥＯＮＥＸ。
４　メガネ用素材　ＣＲ−３９。
５　ポリスチロ−ル樹脂。
【０００８】
酸化セリウムとは市販の
１　セイミケミカル（株）製造の商品名ルミノックス。
２　フランス　ペシネ−社製　セロックス。
３　東北金属製　ロックス−９０。
４　三井金属工業（株）製造の商品名ミレ−ク。
が使用できる。
【０００９】
これらを水に希釈して使用する。酸化セリウムの重量比は　１−５０％　好適には１０−２０％である。
【００１０】
〔発明の実施形態〕
本発明はセイミケミカル（株）製造の商品名ルミノックスＴＥ−５０８を用い。両面ロ−タリ−研磨機を使用して、透明アクリル板を研磨したことにより目的を達成した。
１　両面ロ−タリ−研磨機（型式　９Ｂ）を使用。　下定盤、上定盤にセリウムウレタンット　厚さ　１．２５ｍｍを貼った。
２　酸化セリウム（ルミノックスＴＥ−５０８）１０重量％の水溶液。
３　レンズを保持するキャリヤ、丸　５０ｍｍ用
１　キャリヤ　レンズ　９枚入り　１セット　５枚。
４　厚さ　２ｍｍのアクリル板　丸　５０ｍｍｎに切断した物　４５枚。
〔実施例１〕
研磨時間を１５分にタイマ−をセット。
１５分後機械停止。キャリヤからレンズを取り出して洗浄籠にセットして超音波洗浄機似て洗浄、そして乾燥して検査へ。
１０枚を適宜ピックアップして。
１　キズの検査。
１　　２　　３　　４　　５　　６　　７　　８　　９　　１０
皆無　皆無　皆無　皆無　皆無　皆無　皆無　皆無　皆無　皆無
２　干渉計による測定。
１０枚　両面とも３本の綺麗な円形で曲率１５／１００００以下の精度が得られた。
〔実施例２〕
１　両面ロ−タリ−研磨機（型式　９Ｂ）を使用。　下定盤、上定盤にセリウムウレタン　パット　厚さ　１．２５ｍｍを貼った。
２　酸化セリウム（ルミノックスＴＥ−５０８）１５重量％の水溶液。
３　レンズを保持するキャリヤ、丸　５０ｍｍ用
１　キャリヤ　レンズ　９枚入り　１セット　５枚。
４　厚さ　２ｍｍのアクリル板　丸　５０ｍｍｎに切断した物　４５枚。
研磨時間を１０分にタイマ−をセット。
１０分後機械停止。キャリヤからレンズを取り出して洗浄籠にセットして超音波洗浄機に似て洗浄、そして乾燥して検査へ。
１０枚を適宜ピックアップして。
１　キズの検査。
１　　２　　３　　４　　５　　６　　７　　８　　９　　１０
皆無　皆無　皆無　皆無　皆無　皆無　皆無　皆無　皆無　皆無
２　干渉計による測定。
１０枚　両面ども３本の綺麗な円形で曲率１５／１００００以下の精度が得られた。
〔実施例３〕
１　両面ロ−タリ−研磨機（型式　９Ｂ）を使用。　下定盤、上定盤にセリウムウレタン　パット　厚さ　１．２５ｍｍを貼った。
２　酸化セリウム（ペシネ−社製セロックス）１５重量％の水溶液。
３　レンズを保持するキャリヤ、丸　５０ｍｍ用
１　キャリヤ　レンズ　９枚入り　１セット　５枚。
４　厚さ　２ｍｍのアクリル板丸　５０ｍｍｎに切断した物　４５枚。
研磨時間を１５分にタイマ−をセット。
１５分後機械停止。キャリヤからレンズを取り出して洗浄籠にセットして超音波洗浄機にて洗浄、そして乾燥して検査へ。
１０枚を適宜ピックアップして。
１　キズの検査。
１　　２　　３　　４　　５　　６　　７　　８　　９　　１０
皆無　皆無　皆無　皆無　皆無　皆無　皆無　皆無　皆無　皆無
２　干渉計による測定。
１０枚　両面とも３本の綺麗な円形で曲率１５／１００００以下の精度が得られた。
〔実施例４〕
１　両面ロ−タリ−研磨機（型式　９Ｂ）を使用。　下定盤、上定盤にセリウムウレタン　パット　厚さ　１．２５ｍｍを貼った。
２　酸化セリウム（三井金属工業（株）製造の商品名ミレ−ク）２０重量％の水溶液。
３　レンズを保持するキャリヤ、丸　５０ｍｍ用
１　キャリヤ　レンズ　９枚入り　１セット　５枚。
４　厚さ　２ｍｍのアクリル板　丸　５０ｍｍｎに切断した物　４５枚。
研磨時間を１５分にタイマ−をセット。
１５分後機械停止。キャリヤからレンズを取り出して洗浄籠にセットして超音波洗浄機にて洗浄、そして乾燥して検査へ。
１０枚を適宜ピックアップして。
１　キズの検査。
１　　２　　３　　４　　５　　６　　７　　８　　９　　１０
皆無　皆無　皆無　皆無　皆無　皆無　皆無　皆無　皆無　皆無
２　干渉計による測定。
１０枚　両面とも３本の綺麗な円形で曲率１５／１００００以下の精度が得られた。
〔実施例５〕
１　肉面ロ−タリ−研磨機（型式　９Ｂ）を使用。　下定盤、上定盤にセリウムウレタン　パット　厚さ　１．２５ｍｍを貼った。
２　酸化セリウム（東北金属（株）製造の商品名ロックス９０）１５重量％の水溶液。
３　レンズを保持するキャリヤ、丸　５０ｍｍ用
１　キャリヤ　レンズ　９枚入り　１セット　５枚。
４　厚さ　２ｍｍのアクリル板　丸　５０ｍｍｎに切断した物　４５枚。
研磨時間を１５分にタイマ−をセット。
１５分後機械停止。キャリヤからレンズを取り出して洗浄籠にセットして超音波洗浄機にて洗浄、そして乾燥して検査へ。
１０枚を適宜ピックアップして。
１　キズの検査。
１　　２　　３　　４　　５　　６　　７　　８　　９　　１０
皆無　皆無　皆無　皆無　皆無　皆無　皆無　皆無　皆無　皆無
２　干渉計による測定。
１０枚　両面とも３本の綺麗な円形で曲率１５／１００００以下の精度が得られた。
【００１１】
〔発明の効果〕
セイミケミカル（株）製造の商品名ルミノックスＴＥ−５０８以外の現在市販されている研磨剤、即ち、フランス、ペシネ−社の商品名セロックス、三井金属工業（株）の商品名ミレ−ク、東北金属（株）の商品名ロックス−９０等も試験した結果ほぼ同等の成果が得られた。
【００１２】
本発明は酸化セリウムを。主成分とする研磨剤、通常ガラスレンズの研磨剤のみと考えられていたが、プラスチックを素材とする光学レンズも、キズが入りにくく。面精度もカメラ及びその他の光学機器でも十分使用可能なガラスレンズと同等又はそれ以上であり、ガラスレンズより砂掛け工程がカットできることからコストの軽減にも貢献できた。
【００１３】
本発明はセイミケミカル（株）製造の商品名ルミノックスＴＥ−５０８を用い。両面ロ−タリ−研磨機を使用して、透明アクリル板を研磨したことより目的を達成し光学レンズ製造業界に多大な貢献をする。
【００１４】
本発明により実施例からガラスレンズより精密度が簡単に達成でき、ポリカ−ボネ−ト樹脂を原料にしたレンズが研磨可能になったことで、、眼鏡レンズに画期的な薄くて強靱なレンズを提供することができ、近眼であれば中心肉厚０．５ｍｍの眼鏡レンズが可能になり、現在、フレ−ムレス眼鏡枠が女性を中心に需要が拡大しているが、ＣＲ−３９を原料とする眼鏡レンズは熱可塑性のため欠け易く、特に、無反射コ−ト品は無反射コ−ト処理する工程で熱が上昇することが不可欠なため欠け易い。しかし、ポリカ−ボネ−ト樹脂を原料とした眼鏡レンズ欠けることは皆無で、ダンプカ−で轢いても破壊することがなく、安全で、無反射コ−トレンズも同等の安全性が確保できる。
【００１５】
本発明によりプラスチックレンズはガラスレンズの鉛、泡切り剤として混合している砒素等、地球環境に多大に影響を与えている環境汚染物質の排除にも貢献する。